【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
磁性層、非磁性層、ベース層、およびバック層をこの順に有する層構造を有する長尺状の磁気記録媒体と、
リールと、
カートリッジケースとを含む
磁気記録カートリッジであって、
前記磁気記録媒体の平均厚みｔＴが、３．５μｍ≦ｔＴ≦５．５μｍであり、
前記磁性層には前記磁気記録媒体の長手方向に延びる複数のサーボバンドが設けられており、
前記磁性層は磁性粉及び第１の結着剤を含み、
前記非磁性層は非磁性粉及び第２の結着剤を含み、
前記ベース層はポリエステル系樹脂を含み、
前記磁気記録媒体を１／２インチ幅かつ２５０ｍｍの長さに切り出したサンプルに対して、温度２５℃相対湿度５０％の環境下において、前記サンプルの長手方向に０．２Ｎ、０．６Ｎ、及び１．０Ｎの荷重をこの順にかけ、０．２Ｎ及び１．０Ｎの荷重がかけられた場合において測定された前記サンプルの幅を用いて、以下の式より求めた、前記磁気記録媒体の長手方向のテンション変化に対する前記磁気記録媒体の幅方向の寸法変化量Δｗが、７００［ｐｐｍ／Ｎ］≦Δｗ≦８０００［ｐｐｍ／Ｎ］であり、
【数１】
2020184396.tif 000001
（但し、式中、Ｄ（０．２Ｎ）及びＤ（１．０Ｎ）はそれぞれ、前記サンプルの長手方向に０．２Ｎ及び１．０Ｎの荷重をかけたときの前記サンプルの幅を示す。）
前記磁気記録媒体は、前記リールに巻き取られた状態で前記カートリッジケース内に収容されており、且つ、
（前記磁気記録媒体の巻内側のサーボトラック幅）−（前記磁気記録媒体の巻外側のサーボトラック幅）＞０である、
ここで、（前記磁気記録媒体の巻内側のサーボトラック幅）−（前記磁気記録媒体の巻外側のサーボトラック幅）は、（巻内側のサーボトラック幅のずれ量ＴｉｎＷ）−（巻外側のサーボトラック幅のずれ量ＴｏｕｔＷ）に相当するものであり、
前記ずれ量ＴｉｎＷ及び前記ずれ量ＴｏｕｔＷは、温度２３±３℃及び相対湿度５０％±５％の環境下で、当該カートリッジ内に収容されている前記磁気記録媒体を、前記磁気記録媒体にかかるテンションを０．５５Ｎとし且つ走行速度３〜６ｍ／ｓで、磁気記録再生装置へと巻き込むように走行させた場合に測定されるものであり、
前記ずれ量ＴｉｎＷは、前記磁気記録媒体の２つの端部のうち、前記リールに取り付けられた内側端部から５０ｍの位置を起点として、当該位置から、当該内側端部と反対側の外側端部の方向へ１０ｍ進んだ位置までの領域にわたって測定されるサーボトラック幅のずれ量の平均値であり、且つ、前記ずれ量ＴｏｕｔＷは、当該外側端部から５０ｍの位置を起点として、当該位置から当該内側端部の方向へ１０ｍ進んだ位置までの領域にわたって測定されるサーボトラック幅のずれ量の平均値である、
前記磁気記録カートリッジ。
【請求項２】
前記磁気記録媒体が、前記磁気記録カートリッジが装填される磁気記録再生装置が有するサーボリードヘッド幅よりも広いサーボトラック幅を有する、請求項１に記載の磁気記録カートリッジ。
【請求項３】
前記磁気記録再生装置が、タイミングサーボ方式の磁気記録再生装置である、請求項２に記載の磁気記録カートリッジ。
【請求項４】
前記寸法変化量Δｗが、７００［ｐｐｍ／Ｎ］≦Δｗ≦８００［ｐｐｍ／Ｎ］である、請求項１〜３のいずれか一項に記載の磁気記録カートリッジ。
【請求項５】
前記寸法変化量Δｗが、７５０［ｐｐｍ／Ｎ］≦Δｗ≦８０００［ｐｐｍ／Ｎ］である、請求項１〜３のいずれか一項に記載の磁気記録カートリッジ。
【請求項６】
前記寸法変化量Δｗが、８００［ｐｐｍ／Ｎ］≦Δｗ≦８０００［ｐｐｍ／Ｎ］である、請求項１〜３のいずれか一項に記載の磁気記録カートリッジ。
【請求項７】
前記バック層の表面粗度Ｒａｂが、３．０ｎｍ≦Ｒａｂ≦７．５ｎｍである、請求項１〜６のいずれか一項に記載の磁気記録カートリッジ。
【請求項８】
前記磁性層側の表面と前記バック層側の表面との間の摩擦係数μが、０．２０≦μ≦０．８０である、請求項１〜７のいずれか一項に記載の磁気記録カートリッジ。
【請求項９】
前記磁気記録媒体の温度膨張係数αが、５．５ｐｐｍ／℃≦α≦９ｐｐｍ／℃であり、且つ、
前記磁気記録媒体の湿度膨張係数βが、β≦５．５ｐｐｍ／％ＲＨである、
請求項１〜８のいずれか一項に記載の磁気記録カートリッジ。
【請求項１０】
前記磁気記録媒体のポアソン比ρが、０．２５≦ρである、請求項１〜９のいずれか一項に記載の磁気記録カートリッジ。
【請求項１１】
前記磁気記録媒体の長手方向の弾性限界値σＭＤが、０．７Ｎ≦σＭＤである、請求項１〜１０のいずれか一項に記載の磁気記録カートリッジ。
【請求項１２】
前記弾性限界値σＭＤが、弾性限界測定を行う際の速度Ｖに依らない、請求項１１に記
載の磁気記録カートリッジ。
【請求項１３】
前記磁性層が垂直配向しているものである、請求項１〜１２のいずれか一項に記載の磁気記録カートリッジ。
【請求項１４】
前記バック層の平均厚みｔｂが、ｔｂ≦０．６μｍである、請求項１〜１３のいずれか一項に記載の磁気記録カートリッジ。
【請求項１５】
前記磁性層の平均厚みｔｍが、３５ｎｍ≦ｔｍ≦１２０ｎｍである、請求項１〜１４のいずれか一項に記載の磁気記録カートリッジ。
【請求項１６】
前記磁性粉が、ε酸化鉄磁性粉、バリウムフェライト磁性粉、コバルトフェライト磁性粉、又はストロンチウムフェライト磁性粉を含む、請求項１〜１５のいずれか一項に記載の磁気記録カートリッジ。
【請求項１７】
０．１０μｍ≦（前記磁気記録媒体の巻内側のサーボトラック幅）−（前記磁気記録媒体の巻外側のサーボトラック幅）≦２．５μｍである、請求項１〜１６のいずれか一項に記載の磁気記録カートリッジ。
【請求項１８】
前記磁気記録媒体の垂直方向における角形比が６５％以上である、請求項１〜１７のいずれか一項に記載の磁気記録カートリッジ。
【請求項１９】
前記磁気記録媒体の垂直方向における角形比が７０％以上である、請求項１〜１７のいずれか一項に記載の磁気記録カートリッジ。
【請求項２０】
前記磁性層は、前記長手方向に平行な複数の記録トラックを形成可能に構成され、前記記録トラックの幅は、２μｍ以下である、請求項１〜１９のいずれか一項に記載の磁気記録カートリッジ。
【請求項２１】
前記磁性粉は、バリウムフェライト磁性粉を含み、 
前記磁性層の平均厚みｔｍが、３５ｎｍ≦ｔｍ≦１００ｎｍであり、
前記磁気記録媒体の垂直方向における保磁力Ｈｃが、１６０ｋＡ／ｍ以上２８０ｋＡ／ｍ以下である、
請求項１〜２０のいずれか一項に記載の磁気記録カートリッジ。
【請求項２２】
前記第１の結着剤が、ポリウレタン系樹脂または塩化ビニル系樹脂を含む、請求項１〜２１のいずれか一項に記載の磁気記録カートリッジ。
【請求項２３】
前記第２の結着剤が、ポリウレタン系樹脂または塩化ビニル系樹脂を含む、請求項１〜２２のいずれか一項に記載の磁気記録カートリッジ。
【請求項２４】
前記サーボバンドに、複数のハの字状のサーボパターンが記録されている、請求項１〜２３のいずれか一項に記載の磁気記録カートリッジ。
【請求項２５】
前記磁気記録媒体の幅が１１ｍｍ以上１９ｍｍ以下である、請求項１〜２４のいずれか一項に記載の磁気記録カートリッジ。
【手続補正２】
【補正対象書類名】明細書
【補正対象項目名】０００６
【補正方法】変更
【補正の内容】
【０００６】
本技術は、
磁性層、非磁性層、ベース層、およびバック層をこの順に有する層構造を有する長尺状の磁気記録媒体と、
リールと、
カートリッジケースとを含む
磁気記録カートリッジであって、
前記磁気記録媒体の平均厚みｔＴが、３．５μｍ≦ｔＴ≦５．５μｍであり、
前記磁性層には前記磁気記録媒体の長手方向に延びる複数のサーボバンドが設けられており、
前記磁性層は磁性粉及び第１の結着剤を含み、
前記非磁性層は非磁性粉及び第２の結着剤を含み、
前記ベース層はポリエステル系樹脂を含み、
前記磁気記録媒体を１／２インチ幅かつ２５０ｍｍの長さに切り出したサンプルに対して、温度２５℃相対湿度５０％の環境下において、前記サンプルの長手方向に０．２Ｎ、０．６Ｎ、及び１．０Ｎの荷重をこの順にかけ、０．２Ｎ及び１．０Ｎの荷重がかけられた場合において測定された前記サンプルの幅を用いて、以下の式より求めた、前記磁気記録媒体の長手方向のテンション変化に対する前記磁気記録媒体の幅方向の寸法変化量Δｗが、７００［ｐｐｍ／Ｎ］≦Δｗ≦８０００［ｐｐｍ／Ｎ］であり、
【数１】
2020184396.tif 000002
（但し、式中、Ｄ（０．２Ｎ）及びＤ（１．０Ｎ）はそれぞれ、前記サンプルの長手方向に０．２Ｎ及び１．０Ｎの荷重をかけたときの前記サンプルの幅を示す。）
前記磁気記録媒体は、前記リールに巻き取られた状態で前記カートリッジケース内に収容されており、且つ、
（前記磁気記録媒体の巻内側のサーボトラック幅）−（前記磁気記録媒体の巻外側のサーボトラック幅）＞０である、
ここで、（前記磁気記録媒体の巻内側のサーボトラック幅）−（前記磁気記録媒体の巻外側のサーボトラック幅）は、（巻内側のサーボトラック幅のずれ量ＴｉｎＷ）−（巻外側のサーボトラック幅のずれ量ＴｏｕｔＷ）に相当するものであり、
前記ずれ量ＴｉｎＷ及び前記ずれ量ＴｏｕｔＷは、温度２３±３℃及び相対湿度５０％±５％の環境下で、当該カートリッジ内に収容されている前記磁気記録媒体を、前記磁気記録媒体にかかるテンションを０．５５Ｎとし且つ走行速度３〜６ｍ／ｓで、磁気記録再生装置へと巻き込むように走行させた場合に測定されるものであり、
前記ずれ量ＴｉｎＷは、前記磁気記録媒体の２つの端部のうち、前記リールに取り付けられた内側端部から５０ｍの位置を起点として、当該位置から、当該内側端部と反対側の外側端部の方向へ１０ｍ進んだ位置までの領域にわたって測定されるサーボトラック幅のずれ量の平均値であり、且つ、前記ずれ量ＴｏｕｔＷは、当該外側端部から５０ｍの位置を起点として、当該位置から当該内側端部の方向へ１０ｍ進んだ位置までの領域にわたって測定されるサーボトラック幅のずれ量の平均値である、
前記磁気記録カートリッジを提供する。
前記磁気記録媒体は、前記磁気記録カートリッジが装填される磁気記録再生装置が有するサーボリードヘッド幅よりも広いサーボトラック幅を有する。
前記磁気記録再生装置は、タイミングサーボ方式の磁気記録再生装置でありうる。
前記寸法変化量Δｗが、７００［ｐｐｍ／Ｎ］≦Δｗ≦８００［ｐｐｍ／Ｎ］であってよい。
前記寸法変化量Δｗが、７５０［ｐｐｍ／Ｎ］≦Δｗ≦８０００［ｐｐｍ／Ｎ］であってよい。
前記寸法変化量Δｗが、８００［ｐｐｍ／Ｎ］≦Δｗ≦８０００［ｐｐｍ／Ｎ］であってよい。
前記磁気記録媒体が、バック層を備え、前記バック層の表面粗度Ｒａｂは、３．０ｎｍ≦Ｒａｂ≦７．５ｎｍでありうる。
前記磁気記録媒体が、磁性層及びバック層を備え、前記磁性層側の表面と前記バック層側の表面との間の摩擦係数μが、０．２０≦μ≦０．８０でありうる。
前記磁気記録媒体の温度膨張係数αは、５．５ｐｐｍ／℃≦α≦９ｐｐｍ／℃であり、且つ、前記磁気記録媒体の湿度膨張係数βが、β≦５．５ｐｐｍ／％ＲＨでありうる。
前記磁気記録媒体のポアソン比ρは、０．２５≦ρでありうる。
前記磁気記録媒体の長手方向の弾性限界値σＭＤが、０．７Ｎ≦σＭＤでありうる。
前記弾性限界値σＭＤは、弾性限界測定を行う際の速度Ｖに依らないものでありうる。
前記磁性層が垂直配向しているものであってよい。
前記バック層の平均厚みｔｂが、ｔｂ≦０．６μｍでありうる。
前記磁性層の平均厚みｔｍは、３５ｎｍ≦ｔｍ≦９０ｎｍでありうる。
前記磁性粉は、ε酸化鉄磁性粉、バリウムフェライト磁性粉、コバルトフェライト磁性粉、又はストロンチウムフェライト磁性粉を含みうる。
０．１０μｍ≦（前記磁気記録媒体の巻内側のサーボトラック幅）−（前記磁気記録媒体の巻外側のサーボトラック幅）≦２．５μｍであってよい。
前記磁気記録媒体の垂直方向における角形比が６５％以上であってよい。
前記磁気記録媒体の垂直方向における角形比が７０％以上であってよい。
前記磁性層は、前記長手方向に平行な複数の記録トラックを形成可能に構成されてよく、前記記録トラックの幅は、２．０μｍ以下であってよい。
前記磁性粉は、バリウムフェライト磁性粉を含み、 
前記磁性層の平均厚みｔｍが、３５ｎｍ≦ｔｍ≦１００ｎｍであり、
前記磁気記録媒体の垂直方向における保磁力Ｈｃが、１６０ｋＡ／ｍ以上２８０ｋＡ／ｍ以下であってよい。
前記第１の結着剤が、ポリウレタン系樹脂または塩化ビニル系樹脂を含んでよい。
前記第２の結着剤が、ポリウレタン系樹脂または塩化ビニル系樹脂を含んでよい。
前記サーボバンドには、複数のハの字状のサーボパターンが記録されていてよい。
前記磁気記録媒体の幅が１１ｍｍ以上１９ｍｍ以下であってよい。